МЕТАЛЛСОДЕРЖАЩАЯ КОМПОЗИЦИЯ, СПОСОБ ПОЛУЧЕНИЯ СТРУКТУР ЭЛЕКТРИЧЕСКОГО КОНТАКТА НА ЭЛЕКТРОННЫХ ЭЛЕМЕНТАХ И ЭЛЕКТРОННЫЙ ЭЛЕМЕНТ

1. Металлсодержащая композиция для получения структуры электрического контакта на электронном элементе, включающая:
а) по меньшей мере один порошок электропроводящего металла, и/или порошок металлического сплава, и/или по меньшей мере одно металлоорганическое соединение электропроводящего металла в количестве от 20 до 80 мас.% относительно 100 мас.% композиции,
б) по меньшей мере один первый оксидный материал, выбранный из группы, состоящей из стекол, керамики, оксидов металлов с температурой плавления ниже 1000°C и/или металлорганических соединений, образованных из металлов, содержащихся в вышеуказанных стеклах, керамике и/или оксидах металлов, и/или их смесей,
в) по меньшей мере один второй оксидный материал, выбранный из группы, состоящей из керамики и/или оксидов металлов с температурой плавления по меньшей мере 1100°C и/или металлорганических соединений, образованных из металлов, содержащихся в вышеуказанных керамике, и/или оксидах металлов, и/или их смесей, а также
г) по меньшей мере один органический компонент, выбранный из группы состоящей из:
1) растворителей, предпочтительно растворителя с температурой кипения менее 100°C; в частности растворителей, выбранных из группы, состоящей из терпинеола, этиленгликолевого эфира, гликолевого эфира, монобутилового эфира диэтиленгликоля, N-метилпирролидона, этиленгликоля и/или их смеси,
2) связующих, в частности этилцеллюлозы, и/или
г) диспергирующих веществ, выбранных из группы, состоящей из гидрокси-функциональных сложных эфиров карбоновых кислот с имеющими сродство к пигменту группами, сополимеров с кислотными группами, алкилоламмониевых солей блоксополимера с кислотными группами и/или их смесей или растворов.
6
6
2. Композиция по п.1, отличающаяся тем, что электропроводящий металл выбран из группы, состоящей из металлов с электропроводностью по меньшей мере 40·10 См/м, предпочтительно по меньшей мере 55·10 См/м, в частности представляет собой серебро, и/или по меньшей мере одно металлоорганическое соединение электропроводящего металла выбрано из группы, состоящей из соединений, применяемых в методе металлорганического разложения (MOD), предпочтительно солей металлов и жирных кислот, в частности резинатов металлов, особенно предпочтительно резината серебра, неодеканоата серебра и/или 1,5-циклооктадиен-гексасрторацетилацетоната серебра, а также их смесей.
3. Композиция по п.1, отличающаяся тем, что первый оксидный материал (б) предпочтительно выбран из группы, состоящей из стеклоприпоев, предпочтительно свинцовых стеклоприпоев и/или висмутовых стеклоприпоев; оксида свинца (II); триоксида висмута, и/или металлоорганические соединения, образованные из металлов, содержащихся в первом оксидном соединении, выбраны из группы, состоящей из соединений, применяемых в методе металлорганического разложения (MOD), предпочтительно солей металлов и жирных кислот, в частности резинатов металлов, особенно предпочтительно резината висмута, неодеканоата висмута, 2-этиленгексаноата висмута, а также их смесей.
2
4. Композиция по п.1, отличающаяся тем, что второй оксидный материал (в) выбран из группы, состоящей из ZnO, ZnO:Al, SnO, TiO, TiO, MgO, и/или металлоорганические соединения, образованные из металлов, содержащихся во втором оксидном соединении, выбраны из группы, состоящей из соединений, применяемых в методе металлорганического разложения (MOD), предпочтительно солей металлов и жирных кислот, в частности резинатов металлов, особенно предпочтительно резината цинка и/или неодеканоата цинка, а также их смесей.
5. Композиция по п.1, отличающаяся тем, что относительно 100 мас.% композиции, по меньшей мере один компонент (а) составляет от 25 до 75 мас.%, предпочтительно от 30 до 70 мас.%, особенно предпочтительно от 30 до 68 мас.%.
6. Композиция по п.1, отличающаяся тем, что относительно 100 мас.% композиции, по меньшей мере один компонент (б) составляет от 0,1 до 20 мас.%, предпочтительно от 1 до 10 мас.%, особенно предпочтительно от 1,5 до 7,5 мас.%.
7. Композиция по п.1, отличающаяся тем, что относительно 100 мас.% композиции, по меньшей мере один компонент (в) составляет от 1 до 80 мас.%, предпочтительно от 3 до 70 мас.%.
8. Композиция по п.1, отличающаяся тем, что относительно 100 мас.% композиции, по меньшей мере один компонент (г) составляет от 0 до 50 мас.%, предпочтительно от 10 до 40 мас.%, особенно предпочтительно от 20 до 30 мас.%;
9. Композиция по п.1 в форме чернильной краски или аэрозольной краски, характеризующейся вязкостью η<1000 мПа·с, предпочтительно η<100 мПа·с.
10. Композиция по п.1 в форме пасты для трафаретной печати, характеризующаяся вязкостью 10 Па·с<η<300 Па·с.
50
11. Композиция по любому из пп.1-10, отличающаяся тем, что по меньшей мере один электропроводящий металл (а), по меньшей мере один оксидный материал (б) и/или по меньшей мере один оксидный материал (в) присутствуют в виде частиц, при этом, независимо друг от друга, средний размер частиц d составляет от 1 нм до 10 мкм.
12. Композиция по любому из пп.1-10, отличающаяся тем, что композиция не содержит частицы.
13. Способ получения структуры электрического контакта на электронном элементе, в котором:
а) композицию по любому из пп.1-12 наносят на электронный элемент в форме, воспроизводящей структуру электрического контакта, и
б) элемент, снабженный композицией, нагревают на стадии вжигания электрического контакта до температуры от 400 до 900°C.
14. Способ по п.13, отличающийся тем, что нанесение композиции осуществляют посредством трафаретной печати, печати аэрозолями, струйной печати, тампонной печати, матричной печати, распылением и/или сочетанием указанных методов.
15. Способ по п.13, отличающийся тем, что элемент нагревают на стадии (б) до температуры от 700 до 850°C.
16. Способ по любому из пп.13-15, отличающийся тем, что нанесение выполняют с получением ленточных проводников шириной менее 50 мкм, предпочтительно менее 40 мкм, особенно предпочтительно менее 35 мкм.
17. Электронный элемент, в частности солнечный элемент, со структурой электрического контакта, полученной способом по любому из пп.13-15.